(57)【特許請求の範囲】
【請求項１】
ケイ素およびゲルマニウムから選ばれる少なくとも１つの元素Ｘと、鉄、アルミニウム、ガリウム、ホウ素、チタン、バナジウム、ジルコニウム、モリブデン、ヒ素、アンチモン、クロムおよびマンガンから選ばれる少なくとも１つの元素Ｔとを含むＭＴＴ構造型ゼオライト物質の調製方法において、ケイ素およびゲルマニウムから選ばれる少なくとも１つの元素Ｘ’と、鉄、アルミニウム、ガリウム、ホウ素、チタン、バナジウム、ジルコニウム、モリブデン、ヒ素、アンチモン、クロムおよびマンガンから選ばれる少なくとも１つの元素Ｔ’とを含む、Ｘ’／Ｔ’比２００未満の少なくとも１つのゼオライト物質の結晶核が使用され、前記結晶核が、調製されるＭＴＴ構造型ゼオライトとは異なるものであり、すなわち、結晶核の構造型が、ＭＴＴ構造型とは異なり、かつ／または、調製されるＭＴＴ構造型ゼオライトの結晶骨格の化学組成とは異なる結晶骨格の化学組成を有し、使用される結晶核が、ＬＴＡ、ＦＡＵ、ＭＯＲ、ＭＦＩ、ＮＥＳおよびＭＴＴ構造型の少なくとも１つのゼオライト物質の結晶核から選ばれ、
少なくとも１つの元素Ｘの少なくとも１つの源と、少なくとも１つの元素Ｔの少なくとも１つの源と、ポリメチレン・α−ω−ジアンモニウムのアルキル化誘導体から選ばれる少なくとも１つの窒素含有有機化合物Ｑおよび／または前記有機化合物Ｑに対応する前駆体と、少なくとも１つのゼオライト物質の結晶核とを含む水性混合物の合成を含む、調製方法。
【請求項２】
ゼオライト物質の結晶核が、Ｘ元素源およびＴ元素源と同時に、また有機構造化剤Ｑと同時に導入されるか、あるいは結晶核は、初めに水性混合物中に導入されるか、あるいは結晶核は、元素Ｘ源および元素Ｔ源と、構造化剤との導入後に導入される、請求項１に記載の方法。
【請求項３】
ゼオライト物質の結晶核が、元素Ｘ源、元素Ｔ源および有機構造化剤源を含む水性混合物の少なくとも一部の均質化後に導入される、請求項１または２に記載の方法。
【請求項４】
元素Ｘがケイ素であり、元素Ｔがアルミニウムである、請求項１から３のうちのいずれか１項記載の方法。
【請求項５】
有機構造化剤が、式：Ｒ１Ｒ２Ｒ３Ｎ＋（ＣＨ２）ｎＮ＋Ｒ４Ｒ５Ｒ６（式中、ｎは、３から１４であり、Ｒ１〜Ｒ６は、同一または異なって、炭素原子数１〜８を有するアルキル基またはヒドロキシアルキル基であり、Ｒ１〜Ｒ６基のうち５つまでは、水素であってよい）のポリメチレン・α−ω−ジアンモニウムのアルキル化誘導体および／または前記誘導体に対応するアミン分解物および／または前記誘導体に対応する前駆体である、請求項１から４のうちのいずれか１項記載の方法。
【請求項６】
アルカリ金属またはアンモニウムの少なくとも１つの塩Ｐが導入される、請求項１から５のうちのいずれか１項記載の方法。
【請求項７】
反応混合物が、酸化物形態で表示される次の組成：
ＸＯ２／Ｔ２Ｏ３（モル／モル）          少なくとも１０
ＯＨ−／ＸＯ２（モル／モル）            ０．００２〜２．０
Ｑ／ＸＯ２（モル／モル）                ０．００２〜２．０
Ｑ／（Ｍ＋＋Ｑ）（モル／モル）            ０．１〜１．０
Ｈ２Ｏ／ＸＯ２（モル／モル）            １〜５００
Ｐ／ＸＯ２（モル／モル）                ０〜５
Ｓ／ＸＯ２（ｇ／ｇ）                    ０．０００１〜０．１
（ここにおいて、
Ｘは、ケイ素および／またはゲルマニウムであり、
Ｔは、アルミニウム、鉄、ガリウム、ホウ素、チタン、バナジウム、ジルコニウム、モリブデン、ヒ素、アンチモン、クロムおよびマンガンから選ばれる少なくとも１つの元素であり、
Ｍ＋は、アルカリ金属またはアンモニウム・イオンであり、
Ｑは、有機構造化剤または前記誘導体に対応する分解質または前記誘導体の前駆体であり、
Ｓは、Ｘ’／Ｔ’比２００未満で、合成後の粗形態、乾燥形態、焼成形態またはイオン交換形態で存在するゼオライト結晶核であり、
Ｐは、アルカリ金属塩またはアンモニウム塩である）
を有する、請求項１から６のうちのいずれか１項記載の方法。
【発明の詳細な説明】
【０００１】
【発明の属する技術分野】
本発明は、ＭＴＴ構造型ゼオライト物質の新規調製方法に関する。このゼオライトは、一般に無水形態で次式：０〜２０Ｒ２Ｏ：０〜１０Ｔ２Ｏ３：１００ＸＯ２（式中、Ｒは、１価のカチオンまたはｎ価のカチオンの１／ｎであり、Ｘは、ケイ素および／またはゲルマニウムであり、Ｔは、アルミニウム、鉄、ガリウム、ホウ素、チタン、バナジウム、ジルコニウム、モリブデン、ヒ素、アンチモン、クロムおよびマンガンから選ばれる少なくとも１つの元素である）を有する。
【０００２】
例えばゼオライトＺＳＭ−２３のようなＭＴＴ構造型ゼオライトは、一般に、有機化合物の構造化剤すなわち鋳型剤templateまたは前駆体の役割をする少なくとも１つの窒素含有有機化合物の存在下に、シリカおよび／またはゲルマニウム源（ソースsource）と、アルミニウム、鉄、ガリウム、ホウ素、チタン、バナジウム、ジルコニウム、モリブデン、ヒ素、アンチモン、クロムおよびマンガンから選ばれる少なくとも１つの元素の源と水性媒質で混合することにより合成される。混合物は、一般にゼオライトの結晶化まで所定温度に維持される。
【０００３】
先行技術
先行技術において既に記載されている、ＭＴＴ構造型ゼオライトＺＳＭ−２３は、一次元微細孔質結晶格子を有する。その細孔直径は、４．５×５．２Åである（１Å＝１オングストローム＝１×１０−１０ｍ）（「Atlas of Zeolites Structure types」、W.M.Meier および D.H.Olson、第４版 、１９９６年)。他方では、A.C.Rohmannら(Zeolites 5巻、352頁、1985年)、J.L.Schlenkerら(private communication,1992)および B.Marlerら(J.Appl.Cryst.26;636,１９９３年)により、結晶格子が、環〜１０個の４面体により境界を限定される、軸ｃに並行な孔路を有する、斜方晶系対称（Ｐｍｎ２１，ａ＝２１．５ Å、ｂ＝１１．１ Å、ｃ＝５．０Å）であることが教示されている。ゼオライトＺＳＭ−２３の合成モードおよび物理・化学的特徴は、使用される有機構造化剤の種類によって異なる種々の特許において記載されている。このゼオライトの合成は、ピロリジン（ＵＳ４０７６８４２）、ジイソプロパノールアミン（ＧＢ２１９０９１０）、例えば臭化ヘプタメトニウム（ＵＳ４４９０３４２）、臭化オクタメトニウム（ＧＢ２２０２８３８）および臭化ドデカメトニウム（ＵＳ５４０５５９６）のような第４ジアンモニウム化合物、並びに第４トリアンモニウム化合物（ＵＳ５３３２５６６）から選ばれる少なくとも１つの有機構造化剤を用いて行ってもよい。合成モードは、構造化剤の存在下に一般にケイ素の酸化物と、一般にアルミニウムの酸化物との混合を含む。
【０００４】
他のゼオライトは、ＭＴＴ構造を有しかつゼオライトＺＳＭ−２３とは調製モードによって、特に、用いる有機構造化剤によって異なる。それらは、メチル化第４アンモニウム塩またはメチル化第４ホスホニウム塩を用いて作成されるゼオライトＥＵ−１３（ＥＰ１０８４８６）、エチレングリコールまたはモノエタノールアミンを用いて作成されるゼオライトＩＳＩ−４（ＥＰ１０２４９７）、イミダゾール誘導体を用いて作成されるゼオライトＳＳＺ−３２（ＵＳ４４８３８３５）あるいは種々のアミンを用いて作成されるゼオライトＫＺ−１である（L.M.Parkerら、ゼオライト、3,8,１９８８年)。
【０００５】
発明の概説
本発明は、ケイ素およびゲルマニウムから選ばれる少なくとも１つの元素Ｘと、鉄、アルミニウム、ガリウム、ホウ素、チタン、バナジウム、ジルコニウム、モリブデン、ヒ素、アンチモン、クロムおよびマンガンから選ばれる少なくとも１つの元素Ｔとを含むＭＴＴ構造型ゼオライトの調製方法に関する。この方法は、ケイ素およびゲルマニウムから選ばれる少なくとも１つの元素Ｘ’と、鉄、アルミニウム、ガリウム、ホウ素、チタン、バナジウム、ジルコニウム、モリブデン、ヒ素、アンチモン、クロムおよびマンガンから選ばれる少なくとも１つの元素Ｔ’とを含む少なくとも１つのゼオライト物質の結晶核が使用され、前記結晶核が、調製されるＭＴＴ構造型ゼオライトとは異なることを特徴とする。
【０００６】
発明の有益性
本発明による方法により、混合物の形成後のゼオライトＭＴＴの結晶化時間を短縮することが可能になりかつ純粋物質の最大収率に到達することが可能になる。このことは、コストの節約をもたらす。反応媒質の組成は、広範囲にわたるものであり、このことは、適応性（フレキシビリティ）の増大をもたらす。
【０００７】
本出願人は、合成すべき物質とは異なる少なくとも１つのゼオライト物質の結晶核を用いることにより特徴付けられるＭＴＴ構造型ゼオライトの合成により、特に上述の利点、すなわち時間の節約、純粋物質の収率の増大および反応混合物の組成の適応性（フレキシビリティ）を得ることが可能になることを見出した。
【０００８】
発明の説明
本発明は、ケイ素およびゲルマニウムから選ばれる少なくとも１つの元素Ｘと、鉄、アルミニウム、ガリウム、ホウ素、チタン、バナジウム、ジルコニウム、モリブデン、ヒ素、アンチモン、クロムおよびマンガンから選ばれる少なくとも１つの元素Ｔとを含むＭＴＴ構造型ゼオライト物質の調製方法に関する。この方法は、ケイ素およびゲルマニウムから選ばれる少なくとも１つの元素Ｘ’と、鉄、アルミニウム、ガリウム、ホウ素、チタン、バナジウム、ジルコニウム、モリブデン、ヒ素、アンチモン、クロムおよびマンガンから選ばれる少なくとも１つの元素Ｔ’とを含む少なくとも１つのゼオライト物質の結晶核が使用され、前記結晶核が、調製されるＭＴＴ構造型ゼオライトとは異なることを特徴とする。
【０００９】
合成すべきＭＴＴ構造型ゼオライトと、結晶核として導入されるゼオライト物質との差違は、構造型の差違か、あるいは結晶骨格の化学組成の差違か、あるいは構造型の差違および結晶骨格の化学組成の差違の両方にある。
【００１０】
本発明による調製方法は、ケイ素およびゲルマニウムから選ばれる少なくとも１つの元素Ｘの少なくとも１つの源と、アルミニウム、鉄、ガリウム、ホウ素、チタン、バナジウム、ジルコニウム、モリブデン、ヒ素、アンチモン、クロムおよびマンガンから選ばれる少なくとも１つの元素Ｔの少なくとも１つの源と、ポリメチレン・α−ω−ジアンモニウムのアルキル化誘導体から選ばれる少なくとも１つの窒素含有有機化合物Ｑおよび／または前記有機化合物Ｑに対応する前駆体と、ゼオライト物質Ｓの結晶核との水性媒質における混合を含む。本発明は、結晶核として、調製すべきＭＴＴゼオライトとは異なる少なくとも１つのゼオライト物質を用いることを特徴とする。混合物の反応は、ゼオライトの結晶化まで維持される。
【００１１】
より詳しくはゼオライトＺＳＭ−２３の合成において使用される、有機構造化剤の役割を果たすポリメチレン・α−ω−ジアンモニウムのアルキル化誘導体は、式：Ｒ１Ｒ２Ｒ３Ｎ＋（ＣＨ２）ｎＮ＋Ｒ４Ｒ５Ｒ６（式中：ｎは、３から１４であり、Ｒ１〜Ｒ６は、同一または異なって、炭素原子数１〜８を有するアルキル基またはヒドロキシアルキル基であり、Ｒ１〜Ｒ６基のうち５基までは水素であってよい）により定義される。
【００１２】
従って、ゼオライトＡのようなＬＴＡ構造型、ＬＴＬ構造型、ゼオライトＸおよびゼオライトＹのようなＦＡＵ構造型、ＭＯＲ構造型、ＭＡＺ構造型、ＯＦＦ構造型、ＦＥＲ構造型、ＥＲＩ構造型、ＢＥＡ構造型、ＺＳＭ−５およびシリカライトのようなＭＦＩ構造型、ＭＴＷ構造型、ＥＵＯ構造型、ＬＥＶ構造型、ＴＯＮ構造型、およびゼオライトＮＵ−８７のようなＮＥＳ構造型の少なくとも１つの固体、あるいはゼオライトＮＵ−８５、ＮＵ−８６、ＮＵ−８８またはＩＭ−５、あるいは調製されるＭＴＴゼオライトの結晶骨格の化学組成とは異なる結晶骨格の化学組成を有するＭＴＴ構造型ゼオライトの結晶核を、特に種々のＸ’／Ｔ’比で使用するものである。好ましくはＭＴＴ構造型ゼオライトの合成における結晶核として、ＬＴＡ構造型、ＦＡＵ構造型、ＭＯＲ構造型、ＭＦＩ構造型およびＭＴＴ構造型ゼオライトの結晶核が使用される。ＭＴＴ構造型の結晶核は、合成されたゼオライトのＸ’／Ｔ’比とは異なるＸ’／Ｔ’比を有する。
【００１３】
結晶核の役割を果たすゼオライト物質は、合成すべきゼオライトの調製の任意の時に導入されてよい。結晶核は、Ｘ元素源およびＴ元素源と同時に、また有機構造化剤Ｑと同時に導入されてよいし、あるいは結晶核は、初めに水性混合物中に導入されてよいし、あるいはさらには結晶核は、元素Ｘ源および元素Ｔ源と、構造化剤との導入後に導入されてよい。好ましくは、結晶核は、元素Ｘ源および元素Ｔ源と、構造化剤とを含む水性混合物の少なくとも一部の均質化後に導入されてよい。
【００１４】
結晶核の役割を果たすゼオライト物質は、合成すべきゼオライトの合成の際にいくつかの形態下に導入されてよい。従って、結晶核は、次の工程：すなわ洗浄工程、乾燥工程、焼成工程およびイオン交換工程から選ばれる工程のうちの少なくとも１つの工程を行った後に導入されてもよい。さらに結晶核は、粗合成形態下に導入されてもよい。
【００１５】
結晶核の粒子サイズは、合成プロセスに影響を与えるものであり、かつ好ましくは所期直径を有しなければならない。「ゼオライトイの結晶核の粒子」とは、ゼオライト結晶、あるいはゼオライト結晶の凝集物を意味する。従って、ゼオライト物質の調製の際に導入される結晶核粒子の少なくとも大部分は、サイズ０．００１〜５００μｍ、好ましくは０．００５〜２５０μｍを有する。
【００１６】
先の実施形態とは無関係であるか、あるいはそれに関係する特別な実施形態において、反応媒質にアルカリ金属の少なくとも１つの塩またはアンモニウムの少なくとも１つの塩Ｐを添加するのが有利である。例えば臭化物、塩化物、ヨウ化物、硫酸塩、燐酸塩または硝酸塩のような強酸基、あるいは有機酸基、例えばクエン酸塩または酢酸塩のような弱酸基が挙げられる。この塩は、反応性混合物からのゼオライトＭＴＴの結晶化を促進させるものである。
【００１７】
本発明による方法において、反応性混合物は、酸化物形態で表示される次の組成を有する：すなわち
ＸＯ２／Ｔ２Ｏ３（モル／モル）         少なくとも１０
ＯＨ−／ＸＯ２（モル／モル）           ０．００２〜 ２．０
Ｑ／ＸＯ２（モル／モル）              ０．００２〜 ２．０
Ｑ／（Ｍ＋＋Ｑ）（モル／モル）         ０．１ 〜 １．０
Ｈ２Ｏ／ＸＯ２（モル／モル）           １  〜  ５００
Ｐ／ＸＯ２（モル／モル）              ０  〜  ５
Ｓ／ＸＯ２（ｇ／ｇ）                  ０．０００１〜０．１
であり、
好ましくは、反応性混合物は、酸化物形態で表示される次の組成を有する：
すなわち
ＸＯ２／Ｔ２Ｏ３（モル／モル）          少なくとも１２
ＯＨ−／ＸＯ２（モル／モル）           ０．００５〜 １．５
Ｑ／ＸＯ２（モル／モル）              ０．００５〜 １．５
Ｑ／（Ｍ＋＋Ｑ）（モル／モル）         ０．１ 〜 １．０
Ｈ２Ｏ／ＸＯ２（モル／モル）           ３  〜  ２５０
Ｐ／ＸＯ２（モル／モル）              ０  〜  １
Ｓ／ＸＯ２（ｇ／ｇ）                  ０．０００５〜０．０７
であり、
より好ましくは、反応性混合物は、酸化物形態で表示される次の組成を有する：すなわち
ＸＯ２／Ｔ２Ｏ３（モル／モル）          少なくとも１５
ＯＨ−／ＸＯ２（モル／モル）           ０．０１〜 １
Ｑ／ＸＯ２（モル／モル）              ０．０１〜 １
Ｑ／（Ｍ＋＋Ｑ）（モル／モル）         ０．１ 〜 １．０
Ｈ２Ｏ／ＸＯ２（モル／モル）           ５  〜  １００
Ｐ／ＸＯ２（モル／モル）              ０  〜  ０．２５
Ｓ／ＸＯ２（ｇ／ｇ）                  ０．００１〜０．０４
（ここにおいて、
Ｘは、ケイ素および／またはゲルマニウムであり、
Ｔは、アルミニウム、鉄、ガリウム、ホウ素、チタン、バナジウム、ジルコニウム、モリブデン、ヒ素、アンチモン、クロムおよびマンガンから選ばれる少なくとも１つの元素であり、
Ｍ＋は、アルカリ金属またはアンモニウム・イオンであり、
Ｑは、有機構造化剤または前記誘導体の前駆体であり、
Ｓは、Ｘ’／Ｔ’比２００未満をもつ、合成後の粗形態、乾燥形態、焼成形態またはイオン交換形態で存在するゼオライト結晶核であり、
Ｐは、アルカリ金属塩またはアンモニウム塩である）。
【００１８】
Ｍおよび／またはＱは、ＯＨ−／ＸＯ２の基準が充分である条件で、水酸化物形態あるいは無機酸塩または有機酸塩形態で存在してもよい。
【００１９】
酸化物ＸＯ２の量に対して導入される結晶核の量は、０．００１〜１０％、好ましくは０．０５〜７％、より好ましくは０．１〜４％である。
【００２０】
本発明の方法によるＭＴＴゼオライトの合成は、構造化剤の役割を果たす有機化合物Ｑを用いて行われる。
【００２１】
ゼオライトＺＳＭ−２３の合成の場合、出発の好ましいポリメチレン・α−ω−ジアンモニウムアルキル化誘導体は、なかんずくヘプタメチレン・α−ω−ジアンモニウムアルキル化誘導体、オクタメチレン・α−ω−ジアンモニウムアルキル化誘導体、ウンデカメチレン・α−ω−ジアンモニウムアルキル化誘導体およびドデカメチレン・α−ω−ジアンモニウムアルキル化誘導体、並びに特別にはヘプタメチレン・α−ω−ジアンモニウムメチル化誘導体、オクタメチレン・α−ω−ジアンモニウムメチル化誘導体、ウンデカメチレン・α−ω−ジアンモニウムメチル化誘導体およびドデカメチレン・α−ω−ジアンモニウムメチル化誘導体、さらにより好ましくは１，７−ＮＮＮＮ’Ｎ’Ｎ’−ヘキサメチルヘプタメチレン・α−ω−ジアンモニウム、１，８−ＮＮＮＮ’Ｎ’Ｎ’−ヘキサメチルオクタメチレン・α−ω−ジアンモニウム、１，１１−ＮＮＮＮ’Ｎ’Ｎ’−ヘキサメチルウンデカメチレン・α−ω−ジアンモニウム、１，１２−ＮＮＮＮ’Ｎ’Ｎ’−ヘキサメチルドデカメチレン・α−ω−ジアンモニウムの塩、例えばハロゲン化物、水酸化物、硫酸塩、シリケートおよびアルミネートである。
【００２２】
ポリメチレン・α−ω−ジアンモニウムアルキル化誘導体は、前駆体から得られてもよい。出発ポリメチレン・α−ω−ジアンモニウムアルキル化誘導体の適切な前駆体は、特にアルコール、ハロゲン化アルキルおよびアルカンジオールと共に対応ジアミン、あるいはアルキルアミンと共に対応ジハロゲン化アルカンである。これら前駆体は、他の反応体と共にそのまま混合されてもよいし、あるいはこれら前駆体は、ゼオライトＭＴＴの合成において必要な他の反応体を添加する前に、好ましくは溶液状で反応容器内で一緒に予備加熱されてもよい。
【００２３】
好ましいアルカリ金属（Ｍ＋）は、ナトリウムである。好ましい元素Ｘは、ケイ素である。好ましい元素Ｔは、アルミニウムである。
【００２４】
ケイ素源は、それら源のうちの任意の１つであってよい。使用されるものは、特にゼオライトの合成において通常用いられる、例えば粉末状固体シリカ、ケイ酸、コロイド状シリカまたは溶液状シリカ（溶解シリカ）である。使用可能な粉末状シリカとして、沈殿シリカ、特にアルカリ金属のシリケート溶液、例えばローヌ・プーランにより生産される、「ゼオジル(Zeosil)」または「チクソジル(Tixosil)」、Ｄｅｇｕｓｓａにより生産される「エーロジル(Aerosil)」のような熱分解で生じるシリカ、Ｃａｂｏｔにより生産される「カボジル(Cabosil)」およびシリカ・ゲルの沈殿により得られるシリカを挙げるのが望ましい。種々の粒度のコロイド状シリカが、使用されてよい。例えばデュポン（Ｄｕｐｏｎｔ）の「ＬＵＤＯＸ」およびモンサント（Ｍｏｎｓａｎｔｏ）の「ＳＹＴＯＮ」の登録商標で市販されているコロイド状シリカである。
【００２５】
使用可能な溶解シリカは、特に可溶性ガラスまたはアルカリ金属酸化物１モル当たりＳｉＯ２  ０．５〜６．０モル、特別には２．０〜４．０モルを含む市販シリケート、およびアルカリ金属水酸化物、水酸化第４アンモニウムまたはこれらの混合物中でのシリカの溶解により得られるシリケートである。
【００２６】
アルミニウム源は、最も有利にはアルミン酸ナトリウムであるが、アルミニウム、アルミニウム塩、例えば塩化物、硝酸塩または硫酸塩、アルミニウムアルコレートまたはアルミナ自体であってもよい。このアルミナ自体は、好ましくは水和済み形態または水和性の形態、例えばコロイド状アルミナ、疑似ベーマイト、ベーマイト、ガンマ・アルミナ、あるいは三水和物で存在しなければならないものである。
【００２７】
上述の源の混合物を使用してもよい。ケイ素およびアルミニウムの組み合わされた源も使用されてよい。例えば非晶質シリカ・アルミナまたはいくつかの粘土である。
【００２８】
反応混合物は、場合によっては温度８５〜２５０℃でガス、例えば窒素を供給することによって通常自生圧力下にゼオライトの結晶が形成されるまで反応させられる。このことは、反応体の組成、加熱および混合モード、作用温度および撹拌に応じて１分〜数ヶ月間続行するものである。撹拌は任意であるが、これにより反応時間が短縮されるので好ましいものである。
【００２９】
反応の終了時に、固体相は、フィルター上で収集され、洗浄され、ついで次の操作、例えば乾燥、焼成およびイオン交換に付される。
【００３０】
従って、ＭＴＴ構造ゼオライトの水素型を得るために、酸、特別には強無機酸、例えば塩酸、硫酸または硝酸、あるいは塩化アンモニウム、硫酸アンモニウムまたは硝酸アンモニウムのような化合物とのイオン交換を行ってもよい。イオン交換は、イオン交換溶液を用いて１回または数回の希釈により行われてもよい。ゼオライトは、イオン交換が促進される範囲において、含まれるあらゆる有機物質を除去するために、イオン交換の前または後に、あるいはイオン交換の２工程の間に、好ましくはイオン交換前に焼成されてよい。
【００３１】
一般に、ＭＴＴ構造型ゼオライトの単数または複数カチオンは、金属のいずれかの１つまたは複数のカチオン、特に（希土類が含まれる）第IA族、第IB族、第IIA族、第IIB族、第IIIA族、第IIIB族および（貴金属が含まれる）第VIII族のカチオンにより置き換えられてもよいし、同様に鉛、スズおよびビスマスにより置き換えられてもよい（周期表は、「Handbook of Physic and Chemistry」、第７６版におけるものである）。イオン交換は、適切なカチオンを含む任意の水溶性塩を用いて行われる。
【００３２】
さらに本発明は、石油精製および石油化学の分野における汚染抑制用吸着剤として、分離用モレキュラーシーブとして、および触媒作用における酸性固体として本発明の方法により調製されるゼオライトの使用にも関する。
【００３３】
例えばゼオライトが、触媒として使用される場合、ＭＴＴ構造ゼオライトは、無機マトリックスと組み合わされる。この無機マトリックスは、触媒的に不活性であっても活性であってもよく、また金属相を有してもよい。無機マトリックスは、触媒の種々の公知形態（押出し物、ビーズ、粉体）下にゼオライトの小粒子を一緒に維持するための単なるバインダとして存在してもよいし、またはコークスの形成が大きくなるに従って触媒の機能低下が非常に早い速度で進行するプロセスにおけるある転換率を課するための希釈剤として添加されてもよい。典型的な無機マトリックスは、特に触媒用の担体物質、例えばシリカ、種々のアルミナ形態、カオリン粘土、ベントナイト、モンモリロナイト、セピオライト、アタプルジャイト、フラー土（酸性白土）、並びにＳｉＯ２・Ａｌ２Ｏ３、ＳｉＯ２・ＺｒＯ２、ＳｉＯ２・ＴｈＯ２、ＳｉＯ２・ＢｅＯ、ＳｉＯ２・ＴｉＯ２もしくはこれら化合物のあらゆる組み合わせのような合成細孔物質である。
【００３４】
ＭＴＴ構造型ゼオライトも少なくとも１つの別のゼオライトに組み合わされてもよくかつ主要活性相または添加剤の役割を果たしてもよい。
【００３５】
無機マトリックスは、種々の化合物の混合物、特に不活性相および無機相の混合物であってもよい。
【００３６】
金属相は、次のＣｕ、Ａｇ、Ｇａ、Ｍｇ、Ｃａ、Ｓｒ、Ｚｎ、Ｃｄ、Ｂ、Ａｌ、Ｓｎ、Ｐｂ、Ｖ、Ｐ、Ｓｂ、Ｃｒ、Ｍｏ、Ｗ、Ｍｎ、Ｒｅ、Ｆｅ、Ｃｏ、Ｎｉ、Ｐｔ、Ｐｄ、Ｒｕ、Ｒｈ、Ｏｓ、Ｉｒおよび元素周期表のあらゆる他の元素から選ばれるカチオンまたは酸化物を用いるイオン交換または含浸により、単独ゼオライト、単独無機マトリックスまたは無機マトリックス・ゼオライト全体上に導入される。
【００３７】
ＭＴＴ構造型ゼオライトを含む触媒組成物は、異性化反応、トランスアルキル化反応、不均化反応、アルキル化反応、脱アルキル反応、水和反応、脱水和反応、オリゴマー化反応、重合反応、環化反応、芳香族化反応、クラッキング反応、水素化クラッキング反応、リフォーミング反応、水素化反応、脱水素化反応、酸化反応、ハロゲン化反応、アミンの合成反応、水素化脱硫反応、水素化脱窒反応、窒素酸化物の接触除去反応、エーテル生成反応、炭化水素転換反応、および一般に有機化合物の合成反応においてその適用が見出されるものである。前記反応には、飽和および不飽和脂肪族炭化水素、芳香族炭化水素、酸素含有有機化合物、窒素および／または硫黄を含む有機化合物、並びに他の官能基を含む有機化合物が含まれる。
【００３８】
本発明は、詳しくは直鎖状パラフィンの異性化における触媒としてのＭＴＴ構造型ゼオライトの使用法に関する。
【００３９】
１分子当たり炭素原子数４〜８を有する直鎖状パラフィンの異性化（水素化・異性化）は、酸機能と水素化・脱水素機能とを組み合わせる、二元機能触媒を用いて行われるものである。
【００４０】
少なくとも１つのＭＴＴ構造型ゼオライトを含む本発明による触媒は、Ｃ５〜Ｃ１０、好ましくはＣ７〜Ｃ１０、非常に好ましくはＣ７〜Ｃ９、より好ましくはＣ７〜Ｃ８パラフィンのあらゆる異性化（または水素化異性化）方法において使用されてもよい。本発明による触媒は、詳しくは接触異性化と分離とを組み合わせる、高オクタン価を有するガソリンの調製方法に適している。
【００４１】
本発明によるこの触媒は、より詳しくはフランス特許出願ＦＲ９７／１４８９１に記載されている方法に適している。この方法は、異性化セクション（工程）と、２分枝状および３分枝状パラフィンの分離を可能にする少なくとも１つのセクション（工程）とを含む。
【００４２】
本発明によるゼオライトＭＴＴをベースとする触媒は、含有量１〜９０％、好ましくは５〜９０％、より好ましくは１０〜８５％で少なくとも１つのマトリックスを含む。
【００４３】
触媒の成形を行うために使用されるマトリックスは、限定されない例としてアルミナ・ゲル、アルミナ、酸化マグネシウム、非晶質シリカ・アルミナ、およびそれらの混合物である。例えば押し出し、ペレット化または顆粒状触媒製法のような技術は、成形の操作を行うために使用されてもよい。
【００４４】
触媒は、例えば第VIII族の少なくとも１つの元素、好ましくは白金およびパラジウムからなる全体に含まれる少なくとも１つの元素により確保される水素化・脱水素機能も有する。最終触媒に対する第VIII族の非貴金属の重量含有量は、１〜４０％、好ましくは１０〜３０％である。この場合、非貴金属は、多くの場合第VIB族の少なくとも１つの金属（ＭｏおよびＷが好ましい）と組み合わされる。第VIII族の少なくとも１つの貴金属である場合、最終触媒に対する重量含有量は、５％未満、好ましくは３％未満、より好ましくは１．５％未満である。
【００４５】
第VIII族の貴金属を使用する場合、白金および／またはパラジウムは、好ましくは上述のように定義されたマトリックス上に局在される。
【００４６】
異性化（水素化異性化）は、少なくとも１つの反応器において行われる。温度は、１５０〜３５０℃、好ましくは２００〜３００℃であり、水素分圧は、０．１〜７ＭＰａ、好ましくは０．５〜５ＭＰａである。空間速度は、毎時触媒１リットル当たり液体炭化水素０．２〜１０リットル、好ましくは毎時触媒１リットル当たり液体炭化水素０．５〜５リットルである。反応器の入口における水素／仕込原料モル比は、反応器から排出される流出物中の水素／仕込原料モル比が、一般に０．０１を越え、好ましくは０．０１〜５０、より好ましくは０．０６〜２０であるものである。
【００４７】
【発明の実施の形態】
本発明は、次の実施例により説明される。
【００４８】
［実施例１〜実施例８］
次の実施例により、有機構造化剤、並びに異なる構造および／またはＳｉ／Ａｌ比を有するゼオライト結晶核として、臭化オクタメトニウムを用いるＳｉ／Ａｌ比約１８のゼオライトＺＳＭ−２３の合成が説明される。
【００４９】
実施例１および実施例２は、比較用に結晶核を添加しないで行われる合成に相当した。実施例３〜実施例７は、ゼオライト結晶核を用いて行われる合成に相当した。これらゼオライト結晶核の特徴を以下にまとめた。
【００５０】
結晶核として添加されるゼオライトは、種々のカチオン形態（Ｎａ、ＮＨ４、ＮＨ４＋Ｏｃｔａ、ＮＨ４＋ＤｅｃａおよびＨ）、並びに（Ｄｖ．５０平均直径として３〜１１５μｍに）変化しうるサイズの粒子形態で現れる。これら結晶核は、構造型および／またはＳｉ／Ａｌ比のレベルで合成される固体ＺＳＭ−２３とは異なる。
【００５１】
【表１】
0004736008.tif 000002
【００５２】
Ｏｃｔａ＝オクタメトニウム
Ｄｅｃａ＝デカメトニウム
Ｄｖ．Ｘ＝粒子のＸ容積％が、粒子の同等球体の直径未満のサイズを有する粒子の同等球体の直径
【００５３】
合成の混合物は、次の組成を有していた：
ＳｉＯ２（モル）                       ６０
Ａｌ２Ｏ３（モル）                       １．５
Ｎａ２Ｏ（モル）                         ９
ＯｃｔａＢｒ２（モル）                  １０
Ｈ２Ｏ（モル）                        ３０００
結晶核／ＳｉＯ２（ｇ／ｇ）  ０（実施例１および実施例２）
または
０．０４（実施例３〜実施例８）
ＯｃｔａＢｒ２＝臭化オクタメトニウム＝Ｍｅ３Ｎ（ＣＨ２）８ＮＭｅ３２＋（Ｂｒ−）２
ゲルの生成に必要な水８０％中に臭化オクタメトニウム（Ｆｌｕｋａ，９７％）を希釈し、ついでコロイド状シリカ・ゾル（Ｌｕｄｏｘ  ＨＳ４０，Ｄｕｐｏｎｔ，ＳｉＯ２  ４０％）を添加して、ケイ素と構造化剤とで構成される溶液Ａを調製した。次いで溶液Ｂを形成するためのゲルの生成に必要な水１０％中に固体水酸化ナトリウム（Ｐｒｏｌａｂｏ、９９％）と固体アルミン酸ナトリウム（Ｐｒｏｌａｂｏ、Ａｌ２Ｏ３  ４６％，Ｎａ２Ｏ  ３３％）とを溶解させた。溶液Ｂを、溶液Ａ中に撹拌下に添加し、ついで水の残り（残部）（１０％）を添加した。液を均質になるまで混合し、乾燥されたゼオライト結晶核を添加した。生じた混合物を、１２５ｍｌのオートクレーブ内において、自生圧力下、１８０℃で撹拌下にゼオライトの結晶化まで反応させた。冷却後、生成物を濾過し、脱塩水０．５リットルを用いて、これを洗浄し、ついで１２０℃で換気乾燥炉において乾燥した。
【００５４】
Ｘ線回折および化学分析の結果を、結晶化条件に応じて次の表にまとめた。
【００５５】
【表２】
0004736008.tif 000003
【００５６】
ＡＭＯ：非晶質
ＤＲＸ＝Ｘ線回折、参照として実施例１を用いる。
【００５７】
ＦＸ＝蛍光Ｘ線
【００５８】
合成されたゼオライトＺＳＭ−２３とは異なる構造またはＳｉ／Ａｌ比を有する種々のゼオライトを結晶核として使用することにより（実施例３〜実施例８）、１８０℃で８日間で最大収率（約５％）を有する、純粋ゼオライトＺＳＭ−２３（１００％の結晶性±３、Ｓｉ／Ａｌ比約１８）を生じた。同一条件下において、結晶核を添加しない実験（実施例２）では、ゼオライトＺＳＭ−２３を完全に生じなかった。従って、実施例１において、最大収率を有する、純粋ゼオライトＺＳＭ−２３の生成を可能にするためには、合成期間を１２日まで及ぶようにしなければならなかった。
【００５９】
［実施例９：触媒Ｃ１の本発明に合致する調製］
ゼオライトＺＳＭ−２３を、実施例５に従って調製した。こうして合成された固体を、乾燥空気下、５５０℃で１２時間焼成に付し、ついで硝酸アンモニウム溶液による３回の連続イオン交換に付して、ゼオライトのＮＨ４＋型を得るようにした。
【００６０】
このために、実施例５により生じたゼオライトＺＳＭ−２３  １０ｇを、硝酸アンモニウム（５Ｍ）のモル溶液１００ｍｌ中懸濁状に付し、ついで還流下に２時間撹拌した。ついで固体を濾過し、洗浄した。この処理サイクルを、追加的にさらに２回繰り返した。ついで得られた固体を、６０℃で１０時間乾燥させた。
【００６１】
この処理後にゼオライトＺＳＭ−２３は、Ｓｉ／Ａｌ比＝１８．７およびＮａ含有量１５重量ｐｐｍ程度を有していた。
【００６２】
次いで、上記で調製されたゼオライトを、アルミナ・ゲルと混練した。次いで混練されたペーストを、直径１．４ｍｍのダイを通して押し出した。担体（ゼオライト＋マトリックス）中のＭＴＴ構造型ゼオライトＺＳＭ−２３の含有量は、８０重量％であった。
【００６３】
白金塩Ｈ２ＰｔＣｌ６の溶液を使用することにより、白金の担持を行って、担体上の白金含有量０．５重量％を得るようにした。こうして得られた触媒を、Ｃ１と称した。乾燥空気中での４５０℃で焼成および水素下４２０℃での還元の後、Ｈ２／Ｏ２滴定により測定される白金の分散性は、約８２％であった。
【００６４】
［実施例１０：触媒Ｃ１のｎ−ヘプタンの水素化・異性化における触媒評価］
触媒評価に先立って、触媒Ｃ１を、乾燥空気下に４５０℃で４時間焼成に付した。温度の上昇を、５℃／分の速度で、１５０℃と３００℃の２つの低温段階で各々１時間行った。
【００６５】
金属相の還元を、テストを行う直ぐ前に接触反応器内における現場で行った。
３触媒に対する還元条件は、次の通りであった：
・３０分の段階で、水素流下１５０℃までの７℃／分での温度上昇、
・ついで３０分の段階で、水素流下３００℃までの７℃／分での再度の温度上昇、および
・ついで６０分の段階で、水素流下４５０℃までの７℃／分での最終的な温度上昇。
【００６６】
次いで温度を、２３０℃である反応温度の値まで低下させた。触媒テストを、ガス相固定床反応器において行った。水素の存在下での異性化（水素化異性化）分子は、ｎ−ヘプタン（純度９９．９％）であった。種々の触媒テストにおいて使用されたｎ−ヘプタンに対する水素モル比は、２であった。空間速度、すなわち毎時触媒１グラム当たり注入されるｎ−ヘプタン重量は、２．４ｈ−１であった。
【００６７】
生じた生成物は、Ｃ１〜Ｃ６クラッキング物質か、あるいは１分子当たり炭素原子数７を有する物質およびｎ−ヘプタンの異性体か、さもなければさらにはｎ−ヘプタンの芳香族化反応に由来する芳香族物質であった。
【００６８】
得られた触媒結果を、次の表にまとめた：
【表３】
0004736008.tif 000004
【００６９】
この表から、本発明によるゼオライトＺＳＭ−２３を含む触媒（触媒Ｃ１）を使用することにより、ｎ−ヘプタンの水素化異性化を行うことが可能になるのが明らかになった。